(57)【特許請求の範囲】
【請求項１】
螺旋状に配された通常の繊維よりなる第一のよこ糸（８）と、当該第一のよこ糸（８）に対してほゞ直交して環状に配置された、通常の繊維よりなる第一のたて糸（６）と当該第一のたて糸（６）より細いアラミド繊維よりなる第二のたて糸（７）とを引き揃えてなるたて糸（４）とを、筒状に織成して筒状織布（１０）を形成し、当該筒状織布（１０）の内面における前記第一のよこ糸（８）の間の位置に、前記第一のよこ糸（８）より細いアラミド繊維よりなる第二のよこ糸（９）を長く浮かせて配置すると共に、当該第二のよこ糸（９）を前記筒状織布（１０）に対して粗く接結してジャケット（２）を構成し、当該ジャケット（２）の内面にゴム又は合成樹脂のライニング（３）を形成したことを特徴とする、ホース
【請求項２】
前記筒状織布（１０）が、前記たて糸（４）が内面より外面に多く現れる組織により織成されていることを特徴とする、請求項１に記載のホース
【請求項３】
前記第二のたて糸（７）が、前記第一のたて糸（６）より大きい張力で織り込まれていることを特徴とする、請求項１又は２に記載のホース
【発明の詳細な説明】
【技術分野】
【０００１】
本発明は消防用のホースに関するものであって、特にビルやマンションなどの建物内で消火活動を行うためのホースに関するものである。
【背景技術】
【０００２】
通常建物の火災を消火する場合、その建物の外側から放水して消火するのであるが、ビルやマンションなどでは建物の外側からの放水のみでは効果的な消火活動を行うことができず、建物内に進入して消火活動を行うことが必要である。
【０００３】
しかしながら建物内には火災によって加熱された金属（たとえば金属製の扉など）があり、そこにホースを引き摺って進入すればホースが焼損する可能性がある。また狭い建物内で消火活動を行うので、ホースは操作性に優れたものであることが必要である。
【０００４】
実開昭５０−１４０００７号公報には、ジャケットホースの外側に、ノメックスファイバーのようなアラミド繊維などの高耐熱性繊維を使用して編組した布管を外装として被せたホースが示されている。
【０００５】
このホースはアラミド繊維が極めて高い耐熱性を有することから、前述のような高温の建物内において使用し得ると考えられるが、アラミド繊維は摩耗や日光により劣化しやすく、耐久性に劣るものであった。
【０００６】
また、アラミド繊維は伸度が小さいため、ホースのたて糸にアラミド繊維を使用すると、長さ方向の伸びが小さいホースとなり、ホースを操作する際にキンクが生じやすく、一旦キンクすると通水によりキンクが解除されにくい欠点があった。
【先行技術文献】
【特許文献】
【０００７】
【特許文献１】実開昭５０−１４０００７号公報
【発明の概要】
【発明が解決しようとする課題】
【０００８】
本発明はかかる事情に鑑みなされたものであって、アラミド繊維などの高耐熱性繊維を使用しながら、耐摩耗性や耐候性などに優れ、耐久性や操作性に優れたホースを提供することを目的とするものである。
【課題を解決するための手段】
【０００９】
而して本発明は、螺旋状に配された通常の繊維よりなる第一のよこ糸と、当該第一のよこ糸に対してほゞ直行して環状に配置された、通常の繊維よりなる第一のたて糸と当該第一のたて糸より細いアラミド繊維よりなる第二のたて糸とを引き揃えてなるたて糸とを、筒状に織成して筒状織布を形成し、当該筒状織布の内面における前記第一のよこ糸の間の位置に、前記第一のよこ糸より細いアラミド繊維よりなる第二のよこ糸を長く浮かせて配置すると共に、当該第二のよこ糸を前記筒状織布に対して粗く接結してジャケットを構成し、当該ジャケットの内面にゴム又は合成樹脂のライニングを形成したことを特徴とするものである。
【００１０】
本発明においては、前記筒状織布が、前記たて糸が内面より外面に多く現れる組織により織成されていることが好ましい。また本発明においては、前記第二のたて糸が、前記第一のたて糸より大きい張力で織り込まれていることが好ましい。
【発明の効果】
【００１１】
本発明によれば、第二のよこ糸はジャケットの内面に長く浮いた状態で配置されているので、外側からは筒状織布により遮られており、摩耗を受けることがなく、また日光に当たることもなく、劣化することはない。
【００１２】
また第二のたて糸は第一のたて糸に比べて細いので、筒状織布の組織のおいて第二のたて糸は第一のたて糸の中の潜り込んだ状態となり、ジャケットの表面には第一のたて糸のみが露出し、第二のたて糸は第一のたて糸で保護されて摩耗や日光による劣化を生じることがない。
【００１３】
また前記従来例のホースに比べて、第二のたて糸の織り込み長さが長くなっており、伸び代が大きいためにキンクしにくいものとなっている。
【図面の簡単な説明】
【００１４】
【図１】本発明のホースにおけるジャケットの裏面図
【図２】本発明のホースの縦断面図
【図３】本発明のホースの図２におけるIII−III断面図
【発明を実施するための形態】
【００１５】
以下本発明を図面に基づいて説明する。本発明のホース１は筒状のジャケット２の内面にライニング３を形成したものであって、当該ジャケット２は環状に配置されたたて糸４と当該たて糸４に対してほゞ直行して螺旋状に配されたよこ糸５とを、筒状に織成してなっている。
【００１６】
而して前記たて糸４は、通常の繊維よりなる第一のたて糸６と当該第一のたて糸６より細いアラミド繊維よりなる第二のたて糸７とを引き揃えてなっており、第二のたて糸７は第一のたて糸６よりも大きい張力で織り込まれている。
【００１７】
そして当該たて糸４に対して織り込まれたよこ糸５は、通常の繊維よりなる第一のよこ糸８が前記第一のたて糸６及び第二のたて糸７と織成されて筒状織布１０が形成され、当該筒状織布１０の内面における第一のよこ糸８の間の位置に、第一のよこ糸８よりも細いアラミド繊維よりなる第二のよこ糸９が長く浮いた状態で配置され、当該第二のよこ糸９を前記筒状織布１０に対して粗く接結している。
【００１８】
前記筒状織布１０は、前記たて糸４が内面より外面に多く露出した組織により織成されていることが好ましく、図面の例においては前記たて糸４と前記第一のよこ糸８とが、２／１綾織り組織により織成されている。
【００１９】
本発明において第一のたて糸６及び第一のよこ糸８を構成する通常の繊維としては、通常の消防用ホースに使用される繊維を使用することができる。例えばナイロン、ポリエステル、ポリエチレン、ポリプロピレン、ポリビニルアルコール系繊維などの合成繊維のスパン糸やフィラメント糸、嵩高加工糸などの他、綿や麻などの天然繊維を使用することができる。
【００２０】
而して本発明によれば、アラミド繊維よりなる第二のよこ糸９は、筒状織布１０の裏面に沿って配置されており、その外側には通常の繊維を主体とする筒状織布１０があり、摩耗や日光から第二のよこ糸９を保護しているので、アラミド繊維を使用している第二のよこ糸９の耐久性が向上する。
【００２１】
また第二のたて糸７は第一のたて糸６と引き揃えられており、且つ第一のたて糸６よりも細いので、図２及び図３に示されるように、第二のたて糸７が第一のたて糸６の間に潜り込んだ状態となる。
【００２２】
特に請求項３に規定するように、第二のたて糸７の張力を第一のたて糸６よりも大きくすることにより、図２に示すように第二のたて糸７が第一のよこ糸８に密着するようになり、より第一のたて糸６に潜り込むようになる。
【００２３】
従ってアラミド繊維よりなる第二のたて糸７は、第一のよこ糸８に密着するように配置され、第一のたて糸６の間に潜り込んだ状態となるため、外部に対して露出することがなく、摩耗や日光から保護され、耐久性が向上するのである。
【００２４】
ところで本発明においては、通常の繊維よりなる第一のたて糸６及び第一のよこ糸８と、強度が大きく伸びが小さいアラミド繊維よりなる第二のたて糸７及び第二のよこ糸９とが併用されているため、筒状織布１０にかかった力は主として伸びの小さい第二のたて糸７及び第二のよこ糸９にかかり、第一のたて糸６及び第一のよこ糸８にはほとんど力がかからないこととなる。
【００２５】
しかしながら本発明においては、アラミド繊維よりなる第二のたて糸７及び第二のよこ糸９は、通常の繊維よりなる第一のたて糸６及び第一のよこ糸８よりも細いが、アラミド繊維は通常の繊維に比べて数倍の強度を有しており、この第二のたて糸７及び第二のよこ糸９のみでも十分にホースの強度を担保することができる。
【００２６】
従って前記第一のたて糸６及び第一のよこ糸８が摩耗や日光により劣化し、又は熱により溶融したり焼損してしまったりしても、前記第二のたて糸７及び第二のよこ糸９のみでホースの強度を負担することができるのであって、第一のたて糸６及び第一のよこ糸８は、その第二のたて糸７及び第二のよこ糸９のアラミド繊維を摩耗や日光から保護する機能を果たせばよいのである。
【実施例】
【００２７】
［実施例１］
【表１】
0005881102.tif 000002
【００２８】
［実施例２］
【表２】
0005881102.tif 000003
【００２９】
［比較例１］
【表３】
0005881102.tif 000004
【００３０】
［比較例２］
【表４】
0005881102.tif 000005
【００３１】
［ホースの形成］
実施例及び比較例の組織により、内径４０mmのジャケットを織成し、当該ジャケットの内面にポリウレタン樹脂の内張りを施してホースとした。
【００３２】
［試験方法及び結果］
アラミド糸の露出
前記各ホースについて、アラミド糸のホース表面への露出の有無を目視により調べたところ、比較例１のホースについてはアラミド糸の露出が見られたが、実施例１及び２のホースについては見られなかった。
【００３３】
破断圧（直断）
長さ１メートルのホースに水圧を作用させ、当該ホースが水圧により破断するときの圧力を測定した。
【００３４】
破断圧（折曲）
長さ１メートルのホースを二つ折りに折り曲げ、そのホースに水圧を作用させて当該ホースが水圧により破断するときの圧力を測定した。
【００３５】
曲げ直径
前記各ホースについて、０．５MPaの内圧を作用させた状態で彎曲させ、キンクが発生する直前の曲げ直径を表示した。
【００３６】
耐熱性
１３mm立方の鉄片を６００〜６１０°Ｃに加熱し、当該鉄片をホース上に１５秒間載置した後、ホースに水圧をかけて破断するときの圧力を測定した。
【００３７】
試験結果
【表５】
0005881102.tif 000006
【符号の説明】
【００３８】
１  ホース
２  ジャケット
３  ライニング
４  たて糸
５  よこ糸
６  第一のたて糸
７  第二のたて糸
８  第一のよこ糸
９  第二のよこ糸
１０  筒状織布
【図１】
0005881102.tif 000007
【図２】
0005881102.tif 000008
【図３】
0005881102.tif 000009